(57)【特許請求の範囲】
【請求項１】
（ａ）（ａ１）（メタ）アクリロイル基を有する多官能（メタ）アクリレートと、（ａ２）アクリルポリオール、との混合物、（ｂ）シリコーン系表面調整剤としてアクリル基含有ポリエステル変性ポリジメチルシロキサン、（ｃ）光重合開始剤、（ｄ）有機溶剤を必須成分として含み、前記（ａ１）成分と前記（ａ２）成分の重量比が３０：７０〜７０：３０であり、前記（ｂ）成分が、前記（ａ）成分に対して固形分比で１００：０．０１〜０．５であることを特徴とする紫外線硬化型蒸着用アンダーコート剤。
【請求項２】
前記（ａ１）成分がジペンタエリスリトールヘキサアクリレートであることを特徴とする請求項１記載の紫外線硬化型蒸着用アンダーコート剤。
【発明の詳細な説明】
【技術分野】
【０００１】
本発明は紫外線硬化型蒸着用アンダーコート剤に関する。
【背景技術】
【０００２】
従来、紫外線硬化型樹脂組成物は短時間の紫外線照射により硬化することから接着剤、塗料などの分野で幅広く使用されている。
【０００３】
本発明にかかわる技術分野では、ポリプロピレン、ポリカーボネート等のプラスチックの表面にアルミニウム、金、銀、白金などの金属特有の光輝感を施す方法として金属蒸着塗装が知られており、金属蒸着塗装された製品の層構成は図２に示すように、アクリル板、ＡＢＳ板、ポリカーボネート板などのプラスチック基材、紫外線硬化型アンダーコート層、金属蒸着層、紫外線硬化型ハードコート層などからなり、アンダーコート層（プライマー層）はプラスチック基材と金属蒸着層との密着性を強固なものにするため不可欠なものとなっている。
【特許文献１】特開２００２−２８５０８３号公報
【特許文献２】特開２００６−１６９４１２号公報
【特許文献３】特開２０１０−２０２８７７号公報
【発明の開示】
【発明が解決しようとする課題】
【０００４】
しかしながら、従来の紫外線硬化型アンカーコート剤を用いて密着性を確保しようとすると外観が悪くなる、また、逆に外観を維持しようとすると密着性が悪くなるといった問題があった。
【課題を解決するための手段】
【０００５】
本発明は金属蒸着層−紫外線硬化型アンダーコート層間の密着性を維持しつつ、ゆず肌状の外観を解消することを目的として検討された発明であり、（ａ）（ａ１）（メタ）アクリロイル基を有する多官能（メタ）アクリレートと、（ａ２）アクリルポリオール、との混合物、（ｂ）シリコーン系表面調整剤としてアクリル基含有ポリエステル変性ポリジメチルシロキサン、（ｃ）光重合開始剤、（ｄ）有機溶剤を必須成分として含み、前記（ａ１）成分と前記（ａ２）成分の重量比が３０：７０〜７０：３０であり、前記（ｂ）成分が、前記（ａ）成分に対して固形分比で１００：０．０１〜０．５であることを特徴とする紫外線硬化型蒸着用アンダーコート剤を用いることにより前記の課題を解決することができる。
【発明の効果】
【０００６】
紫外線硬化型蒸着用アンダーコート剤を用いることにより、外観、密着性に優れたものとなる。本発明について詳細に説明する。
【発明を実施するための最良の形態】
【０００７】
本発明では（ａ）（ａ１）（メタ）アクリロイル基を有する多官能（メタ）アクリレートと（ａ２）アクリルポリオールの混合物を用い、配合割合は前者：後者で３０：７０〜７０：３０が好ましい。この範囲からはずれると比較例１〜４に示すように外観がゆず肌状になりやすく、密着性も劣りやすくなる。
【０００８】
（メタ）アクリロイル基を有する多官能（メタ）アクリレートとしては、分子内に少なくとも３個以上の（メタ）アクリロイル基を有するものが塗膜の硬度や強靭性を発現させることから好適に用いられ、例えば、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、トリメチロールプロパンテトラ（メタ）アクリレート、トリス（アクリロキシエチル）イソシアヌレート、カプロラクトン変性トリス（アクリロキシエチル）イソシアヌレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、アルキル変性ジペンタエリスリトールトリ（メタ）アクリレート、アルキル変性ジペンタエリスリトールテトラ（メタ）アクリレート、アルキル変性ジペンタエリスリトールペンタ（メタ）アクリレート、カプロラクトン変性ジペンタエリスリトールヘキサ（メタ）アクリレート、およびこれら２種以上の混合物が挙げられる。
【０００９】
前記の多官能（メタ）アクリレートの中でも、ジペンタエリスリトールヘキサアクリレート（ＤＰＨＡ）、ジペンタエリスリトールペンタアクリレート（ＤＰＰＡ）、或いはこれらの混合物が、塗膜の強度の点からとりわけ好ましい。
【００１０】
アクリルポリオールは少なくとも水酸基含有単量体を含み、これと共重合可能な単量体とを公知の重合法、例えば溶液重合により共重合させることによって得られる非反応性アクリルポリマーであり、塗膜の柔軟性や基材、金属蒸着膜との密着性に寄与する。水酸基含有単量体としては、２−ヒドロキシエチルメタクリレート、２−ヒドロキシエチルアクリレート、ヒドロキシプロピルメタクリレート、ヒドロキシプロピルアクリレート、４−ヒドロキシブチルアクリレート等のヒドロキシアルキル（メタ）アクリレートなどが挙げられる。
【００１１】
水酸基含有単量体と共重合可能な単量体として、メチルアクリレート、エチルアクリレート、ｎ−ブチルアクリレート、イソブチルアクリレート、２−エチルヘキシルアクリレート、ｎ−オクチルアクリレート、イソノニルアクリレート、ラウリルアクリレート、ステアリルアクリレートなどのアクリル酸アルキルエステル系単量体、メチルメタクリレート、エチルメタクリレート、ｎ−ブチルメタクリレート、２−エチルヘキシルメタクリレート、ステアリルメタクリレートなどのメタクリル酸アルキルエステル単量体、スチレン、α−メチルスチレン、ビニルトルエン、エチルビニルベンゼン等の芳香族ビニル系単量体、酢酸ビニル、プロピオン酸ビニル、バーサチック酸ビニル等の飽和脂肪酸ビニル系単量体、アクリロニトリル、メタクリロニトリル等のシアン化ビニル系単量体、エチレン、プロピレン、ブタジエンなどのオレフィン系単量体、メタクリル酸、クロトン酸、シトラコン酸、イタコン酸、マレイン酸、フマル酸などのエチレン系カルボン酸、無水マレイン酸などのエチレン系カルボン酸無水物、モノブチルマレイン酸などのエチレン系ジカルボン酸のモノアルキルエステル、およびこれらのアンモニウム塩もしくはアルカリ金属塩などのエチレン系カルボン酸塩類、アクリルアミド、メタクリルアミド、ジアセトンアクリルアミドなどのエチレン系カルボン酸の酸アミド類、ジメチルアミノエチルメタクリレート、ジエチルアミノエチルメタクリレートなどのエチレン系カルボン酸とアミノ基を有するアルコールとのエステル類などを単独または２種以上を組み合わせて用いることができる。
【００１２】
（ｂ）シリコーン表面調整剤は、ポリエーテル変性ポリジメチルシロキサン、ポリエステル変性ポリジメチルシロキサン、ポリエステル変性メチルアルキルシロキンサン、ポリエーテル変性ポリメチルアルキルシロキサンなどが挙げられ、とりわけポリエステル変性ポリジメチルシロキサン、中でもアクリル基含有ポリエステル変性ポリジメチルシロキサンが、塗膜の一部となり密着性を阻害しないものとなる。市販品の例として、ＢＹＫ−ＵＶ３５７０（商品名、ＢＹＫは登録商標、ビックケミー・ジャパン製）が挙げられる。（ｂ）成分は（ａ）成分の固形分１００重量部に対して０．０１〜０．５重量部、より好ましくは０．０５〜０．１重量部配合するのが好ましく、下限に満たないと外観がゆず肌状になりやすく、上限を超えると金属蒸着層との密着性が劣りやすくなる。
【００１３】
上記成分の他に紫外線を照射して硬化させるには紫外線、電子線、放射線等でラジカルを発生することが可能な化合物、いわゆる（ｃ）光重合開始剤が配合される。光重合開始剤としては、例えば、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシシクロヘキシルフェニルケトン、２−メチル−１−［４−（メチルチオ）フェニル］−２−モルホリノプロパン−１−オン、２−ベンジルー２−ジメチルアミノ−１−（４−モルホリノフェニル）ブタノン、２−ヒドロキシ−２−メチル−１−［４−（１−メチルビニル）フェニル］プロパノンオリゴマーなどのアセトフェノン類、ベンゾイン、ベンゾインメチルエーテル、ベンゾインエチルエーテル、ベンゾインイソプロピルエーテル、ベンゾインイソブチルエーテルなどのベンゾイン類、ベンゾフェノン、ｏ−ベンゾイル安息香酸メチル、４−フェニルベンゾフェノン、４−ベンゾイル−４’−メチル−ジフェニルサルファイド、３，３’，４，４’−テトラ（ｔ−ブチルペルオキシカルボニル）ベンゾフェノン、２，４，６−トリメチルベンゾフェノン、４−ベンゾイル−Ｎ，Ｎ−ジメチル−Ｎ−［２−（１−オキソ−２−プロペニルオキシ）エチル］ベンゼンメタナミニウムブロミド、（４−ベンゾイルベンジル）トリメチルアンモニウムクロリドなどのベンゾフェノン類；２−イソプロピルチオキサントン、４−イソプロピルチオキサントン、２，４−ジエチルチオキサントン、２，４−ジクロロチオキサントン、１−クロロ−４−プロポキシチオキサントン、２−（３−ジメチルアミノ−２−ヒドロキシ）−３，４−ジメチル−９Ｈ−チオキサントン−９−オンメソクロリドなどのチオキサントン類、などが挙げられる。
【００１４】
光重合開始剤の市販品としてはＩＲＧＡＣＵＲＥ１８４、３６９、６５１、５００、９０７、ＣＧＩ１７００、ＣＧＩ１７５０、ＣＧＩ１８５０、ＣＧ２４−６１、ＬｕｃｉｒｉｎＬＲ８７２８、Ｄａｒｏｃｕｒｅ１１１６、１１７３（以上、ＢＡＳＦジャパン株式会社製、商品名）、ユベクリルＰ３６（ＵＣＢ社製、商品名）などが挙げられる。
【００１５】
（ｃ）光重合開始剤の配合割合は、（ａ）成分の固形分１００重量部に対して０．３〜１５重量部、より好ましくは０．５〜７重量部配合する。この範囲内であれば、本発明の紫外線硬化型蒸着用アンダーコート剤を良好に硬化させることができる。下限に満たないと架橋密度が低下して金属蒸着層、プラスチック層との密着性が劣りやすくなり、上限を超えると、過剰に硬化して密着性が劣りやすく、またクラックを生じやすくなる。
【００１６】
粘度調整の目的で使用される（ｄ）有機溶剤は、具体的には、例えば、トルエン、キシレン等の芳香族炭化水素類、酢酸エチル、酢酸ブチル、酢酸イソブチル等の脂肪族エステル類、シクロヘキサン等の脂環族炭化水素類、ヘキサン、ペンタン等の脂肪族炭化水素類、メチルエチルケトン、メチルイソブチルケトン等の脂肪族ケトン類、イソプロパノール、１−ブタノールなどのアルコール類等が挙げられるが、特に限定されるものではない。これら溶媒は、１種類のみを用いてもよく、２種類以上を適宜混合して用いてもよい。尚、溶媒の使用量は、特に限定されるものではない。
【００１７】
その他、光エネルギーによって発生し得る酸素ラジカルの発生自体を抑制し、光による劣化を防ぐため（ｅ）光安定剤を配合してもよく、例えば、ビス（２，２，６，６，−テトラメチル−４−ピペリジル）セバケート、ビス（１，２，２，６，６，−ペンタメチル−４−ピペリジル）セバケート、１−［２−〔３−（３，５−ジ−ｔ−ブチル−４−ヒドロキシフェニル）プロピオニルオキシ〕エチル］−４−［３−（３，５−ジ−ｔ−ブチル−４−ヒドロキシフェニル）プロピオニルオキシ］−２，２，６，６，−テトラメチルピペリジン、４−ベンゾイルオキシ−２，２，６，６，−テトラメチルピペリジン等のヒンダードアミン系光安定剤（ＨＡＬＳ）、エチル−２−シアノ−３，３−ジフェニルアクリレート、２−エチルヘキシル−２−シアノ−３，３′−ジフェニルアクリレート、ブチル２−シアノ−３−メチル−３−（ｐ−メトキシフェニル）アクリレート等のシアノアクリレート系光安定剤、２，４−ジ−ｔ−ブチルフェニル−３，５−ジ−ｔ−ブチル−４−ヒドロキシベンゾエートの如きベンゾエート系光安定剤等が挙げることができ、特に、少量でより大きな効果があるヒンダードアミン系光安定剤（ＨＡＬＳ）が好ましい。
【００１８】
光安定剤の配合割合は（ａ）成分の固形分１００重量部に対して０．０５〜５重量部配合するのが好ましく、この範囲内であれば、本発明にかかる樹脂組成物の光による劣化を防ぐことができ、良好に硬化させることができる。下限に満たないと光による劣化を招きやすく、上限を超えると、紫外線硬化型蒸着用アンダーコート剤の硬化性が低下することがあり、また不溶物の原因になる。
【００１９】
本発明の紫外線硬化型蒸着用アンダーコート剤は、スプレーコート、ハケ塗りなどにより基材に、硬化後の膜厚が５〜３０μｍとなるように塗布される。紫外線を照射する紫外線ランプとしては、低圧水銀ランプ、高圧水銀ランプ、超高圧水銀ランプ、キセノンランプ、ガリウムランプ、メタルハライドランプなどが挙げられる。照射する際は、窒素、アルゴン等の不活性ガス中で行ってもよい。以下、実施例、参考例、比較例を挙げて詳細に説明する。
【実施例１】
【００２０】
（ａ）成分
（ａ１）ジペンタエリスリトールヘキサアクリレート（商品名：ＫＡＹＡＲＡＤ  ＤＰＨＡ、日本化薬株式会社製、固形分１００％、）５０重量部と、（ａ２）ＭＭＡ（メチルメタクリレート）と２−ＨＥＭＡ（２−ヒドロキシエチルメタクリレート）の共重合体（重量平均分子量約７６００、ＯＨ価２７ｍｇ・ＫＯＨ）５０重量部を配合したものを用いた。
【００２１】
（ｄ）成分
（ｄ）成分として、酢酸エチル３重量部、イソブチルアルコール５重量部、トルエン４４重量部、ｎ−ブタノール３６重量部、酢酸ブチル９重量部、ジアセトンアルコール３重量部を配合した有機溶剤を用いた。
【００２２】
紫外線硬化型蒸着用アンダーコート剤
（ａ）成分１００重量部と、（ｂ）成分として（ｂ１）アクリル基含有ポリエステル変性ポリジメチルシロキサン（ＢＹＫ−ＵＶ３５７０）０．０５重量部、（ｃ）成分として１−ヒドロキシシクロヘキシルフェニルケトン（ＩＲＧＡＣＵＲＥ１８４、ＢＡＳＦジャパン株式会社製、商品名）を１重量部と、（ｄ）成分１００重量部と、（ｅ）成分としてヒンダートアミン系光安定剤（ＴＩＮＵＶＩＮ１５２、ＢＡＳＦジャパン株式会社製、商品名）０．８重量部を配合して紫外線硬化型蒸着用アンダーコート剤を得た。
【実施例２】
【００２３】
実施例１において、（ｂ１）の配合量を０．０７５重量部とした以外は同様に実施した。
【実施例３】
【００２４】
実施例１において、（ｂ１）の配合量を０．１重量部とした以外は同様に実施した。
【実施例４】
【００２５】
実施例２において、（ａ１）を３０重量部、（ａ２）を７０重量部とした以外は同様に実施した。
【実施例５】
【００２６】
実施例２において、（ａ１）を７０重量部、（ａ２）を３０重量部とした以外は同様に実施した。
【００２７】
参考例１
実施例１において、（ｂ）成分としてＢＹＫ−ＵＶ３５７０の代わりに（ｂ２）アクリル基含有ポリエーテル変性ポリジメチルシロキサン（ＢＹＫ−ＵＶ３５００）を用いた以外は同様に実施した。
【００２８】
参考例２
実施例３において、（ｂ）成分としてＢＹＫ−ＵＶ３５７０の代わりに（ｂ６）ポリエステル変性ポリジメチルシロキサン（ＢＹＫ−３１０）を用いた以外は同様に実施した。
【００２９】
参考例３
実施例１において、（ｂ）成分としてＢＹＫ−ＵＶ３５７０の代わりに（ｂ３）ポリエーテルで修飾したポリシロキサン（Ｔｅｇｏ  Ｇｌｉｄｅ  ４１０、商品名、エボニック・デグサ・ジャパン株式会社製）を用いた以外は同様に実施した。
【００３０】
比較例１
実施例３において、（ａ１）を２０重量部、（ａ２）を８０重量部とした以外は同様に実施した。
【００３１】
比較例２
実施例２において、（ａ１）を８０重量部、（ａ２）を２０重量部とした以外は同様に実施した。
【００３２】
比較例３
実施例２において、（ａ）成分として（ａ１）ジペンタエリスリトールヘキサアクリレート（商品名：ＫＡＹＡＲＡＤ  ＤＰＨＡ、日本化薬株式会社製、固形分１００％、）１００重量部のみを用いた以外は同様に実施した。
【００３３】
比較例４
実施例２において、（ａ）成分として（ａ２）ＭＭＡ（メチルメタクリレート）と２−ＨＥＭＡ（２−ヒドロキシエチルメタクリレート）の共重合体（重量平均分子量約７６００、ＯＨ価２７ｍｇ・ＫＯＨ）１００重量部のみを用いた以外は同様に実施した。
【００３４】
比較例５
実施例３において、（ｂ）成分としてＢＹＫ−ＵＶ３５７０の代わりに（ｂ５）シリコーン側鎖のアクリルポリマー（ポリフローＫＬ−７００、商品名、共栄社化学社製）を用いた以外は同様に実施した。
【００３５】
配合割合、評価結果を表１、表２に示す。
【表１】
0005985227.tif 000002
【表２】
0005985227.tif 000003
【００３６】
評価結果は以下の通りとした。
試験体の作成
ＰＣ（ポリカーボネート）板（タキロン社製１６００、５ｃｍ×１０ｃｍ×２ｍｍ厚）上に硬化後の膜厚が１０μｍになるようにスプレーで塗布し、８０℃で５分間乾燥して溶剤を揮発させ、有電極高圧水銀ランプ（アイグラフィックス社製）を用いて１００ｍＷ／ｃｍ２、８００ｍＪ／ｃｍ２の条件で紫外線を照射した。
次いで、その上に真空蒸着装置（アルバック社製）を使用して金属アルミニウムを蒸着し、さらにその上にハードコート層としてアイカアイトロンＺ−７７４（アイカ工業株式会社製、紫外線硬化型ハードコート樹脂、固形分５０％）を硬化後の膜厚が８μｍとなるようスプレー塗布し、８０℃で５分間乾燥し、有電極高圧水銀ランプ（アイグラフィックス社製）を用いて１００ｍＷ／ｃｍ２、８００ｍＪ／ｃｍ２の条件で紫外線を照射した。
【００３７】
ゆず肌；試験体の塗布面を目視にて確認し、ゆず肌感がないものを○、軽微なゆず肌感があるものを△、ゆず肌感が明瞭であり商品価値がないものを×とした。
光沢感；試験体の塗布面を目視にて確認し、光沢感があるものを○、光沢感がやや劣るものを△、光沢感がなく商品価値がないものを×とした。
密着性；ＪＩＳ  Ｋ  ５６００−５−６（１９９９年版）に基づく碁盤目試験に基づき、塗膜面に１ｍｍ２のマス目を１００個作成し、セロハンテープ（ニチバン社製、商品名ＣＴ−２４）を貼り、上方に引っ張り剥離状況を確認する。剥がれなかったマス目数を記録し、評価基準は、１００／１００を○、５０／１００〜９９／１００を△、０〜４９／１００を×とした。
額縁；各基材上に形成した塗膜において、塗膜中に発生した境界面と基材の端の間の幅を計測し、幅２ｍｍ以内を○、２〜５ｍｍを△、５ｍｍ以上を×とした。
【産業上の利用可能性】
【００３８】
本発明の紫外線硬化型蒸着用アンダーコート剤は、金属蒸着塗装を施す製品、例えば、携帯電話機、デジタルカメラ、パソコン、音声再生機、ゲーム機などの電子機器、化粧品の容器、グリル、自動車のエンブレムなどに適用でき、基体と金属蒸着層との密着性に優れたものとなる。
【図面の簡単な説明】
【００３９】
【図１】本発明の紫外線硬化型蒸着用アンカーコート剤を用いた塗膜の構成断面図。
【図２】従来の紫外線硬化型蒸着用アンカーコート剤を用いた塗膜の構成断面図。
【符号の説明】
【００４０】
１  プラスチック基材層
３  アンカーコート層
３´従来のアンカーコート層
５  金属蒸着層
８  ハードコート層
【図１】
0005985227.tif 000004
【図２】
0005985227.tif 000005